(57)【要約】【課題】水に濡れても強度が極端に低下することのないセルロース繊維の成形体及びその製造方法とする。【解決手段】セルロース繊維からなる成形体を、撥水性樹脂を含み、セルロース繊維の一部又は全部がセルロースナノファイバーで、かつ撥水性樹脂の含有率が１〜２０質量％であるものとする。また、成形体を製造するにあたっては、セルロース繊維のスラリーをプレス及び乾燥して成形体原紙を得、この成形体原紙に撥水性樹脂を含ませ、セルロース繊維の一部又は全部としてセルロースナノファイバーを使用し、プレスに先立ってスラリーを脱水し、撥水性樹脂の含有率が１〜２０質量％となるように調整する。【選択図】なし【特許請求の範囲】
【請求項１】
セルロース繊維からなる成形体であり、
撥水性樹脂を含み、
前記セルロース繊維の一部又は全部がセルロースナノファイバーで、かつ前記撥水性樹脂の含有率が１〜２０質量％である、
ことを特徴とするセルロース繊維の成形体。
【請求項２】
前記撥水性樹脂の含有量が、下記の量である、
請求項１に記載のセルロース繊維の成形体。
（含有量）
前記成形体を水に１時間浸漬した後の含水率が１０％以下になる量。ここで、前記含水率は、（（成形体の１時間浸漬後の質量−成形体の絶乾質量）／成形体の絶乾質量）×１００である。
【請求項３】
前記撥水性樹脂が、ポリオレフィン系樹脂、スチレン−アクリル系樹脂、フッ素樹脂、シリコーン樹脂、ロジン及びシェラックから選択されるいずれか１種以上の樹脂である、
請求項１又は請求項２に記載のセルロース繊維の成形体。
【請求項４】
前記セルロース繊維として、前記セルロースナノファイバーと共にパルプを含み、
前記セルロースナノファイバー及び前記パルプの配合比が４０〜９９００：１００である、
請求項１〜３のいずれか１項に記載のセルロース繊維の成形体。
【請求項５】
前記成形体の接触角変化率が０．１以下である、
請求項１〜４のいずれか１項に記載のセルロース繊維の成形体。
ここでいう、接触角変化率とは水を滴下した場合における当該水の接触角の変化であり、接触角変化率＝（（１分後の接触角）−（１秒後の接触角））÷（１秒後の接触角）である。
【請求項６】
セルロース繊維のスラリーをプレス及び乾燥して成形体原紙を得、この成形体原紙に撥水性樹脂を含ませてセルロース繊維の成形体を製造する方法であり、
前記セルロース繊維の一部又は全部としてセルロースナノファイバーを使用し、前記プレスに先立って前記スラリーを脱水し、
前記撥水性樹脂の含有率が１〜２０質量％となるように調整する、
ことを特徴とするセルロース繊維の成形体の製造方法。
【請求項７】
前記成形体原紙の密度が０．９５〜１．５ｇ／ｍ3となるように前記プレス及び前記乾燥を行う、
請求項６に記載のセルロース繊維の成形体の製造方法。
【請求項８】
前記成形体原紙に前記撥水性樹脂を含ませるにあたって、前記成形体原紙を撥水性樹脂に浸漬し、
前記撥水性樹脂として、ポリオレフィン系樹脂、スチレン−アクリル系樹脂、フッ素樹脂、シリコーン樹脂、ロジン及びシェラックから選択されるいずれか１種以上の樹脂を使用し、
前記浸漬後に１００〜２００℃で乾燥する、
請求項６又は請求項７に記載のセルロース繊維の成形体の製造方法。
【発明の詳細な説明】
【技術分野】
【０００１】
本発明は、セルロース繊維の成形体及びその製造方法に関するものである。
【背景技術】
【０００２】
近年、樹脂系の高強度材料に代替し得る成形体として、セルロースナノファイバーを主成分とする高強度材料（成形体）が注目されている（例えば、特許文献１参照）。この高強度材料はセルロースナノファイバーのスラリーをプレス、乾燥等することで製造することができ、軽量で、しかも燃焼残渣の問題が生じない等の特徴を有する。しかしながら、この従来の成形体は、水に濡れると極端に引張弾性率や引張強度等の強度が低下してしまうため、水に触れる用途での使用には適さない。
【０００３】
そこで、特許文献２が開示するように、セルロースナノファイバーを含有する成形体を湿潤紙力剤によって耐水化処理することが考えられる。同文献は、紙糸用原紙に関するものであるが、紙に対する湿潤紙力剤の役割から想定すると、同公報の思想は、紙糸用原紙以外の成形体一般にも適用可能であると考えられる。しかしながら、本発明者等が試験したところによると、湿潤紙力剤を使用して成形体を耐水化処理しても成形体が水に濡れると極端に当該成形体の強度が低下してしまうことが知見された。
【先行技術文献】
【特許文献】
【０００４】
【特許文献１】特開２０１３−１１０２６号公報
【特許文献２】特許第５４５４４５０号公報
【発明の概要】
【発明が解決しようとする課題】
【０００５】
本発明が解決しようとする主たる課題は、水に濡れても強度が極端に低下することのないセルロース繊維の成形体及びその製造方法を提供することにある。
【課題を解決するための手段】
【０００６】
パルプを抄紙して製造する紙の分野における湿潤紙力剤の役割から想定すると、前述した特許文献２の思想によれば、紙糸用原紙以外の成形体についても水に濡れた場合における強度低下を防止することができそうである。しかしながら、本発明者等が試験したところでは、そのような結果にならなかった。そこで、本発明者等は、セルロース繊維としてセルロースナノファイバーを含む場合は、パルプのみからなる紙一般の場合とは同様に考えることができないとの前提で、種々の試験を行った。結果、撥水性樹脂を使用し、成形体の内部に水が浸透すること（成形体の膨潤）自体を極力抑えなければ強度の低下を防ぐことができないことを知見した。この知見を前提に想到するに至ったのが、次に示す手段である。
【０００７】
（請求項１に記載の手段）
セルロース繊維からなる成形体であり、
撥水性樹脂を含み、
前記セルロース繊維の一部又は全部がセルロースナノファイバーで、かつ前記撥水性樹脂の含有率が１〜２０質量％である、
ことを特徴とするセルロース繊維の成形体。
【０００８】
（請求項２に記載の手段）
前記撥水性樹脂の含有量が、下記の量である、
請求項１に記載のセルロース繊維の成形体。
（含有量）
前記成形体を水に１時間浸漬した後の含水率が１０％以下になる量。ここで、前記含水率は、（（成形体の１時間浸漬後の質量−成形体の絶乾質量）／成形体の絶乾質量）×１００である。
【０００９】
（請求項３に記載の手段）
前記撥水性樹脂が、ポリオレフィン系樹脂、スチレン−アクリル系樹脂、フッ素樹脂、シリコーン樹脂、ロジン及びシェラックから選択されるいずれか１種以上の樹脂である、
請求項１又は請求項２に記載のセルロース繊維の成形体。
【００１０】
（請求項４に記載の手段）
前記セルロース繊維として、前記セルロースナノファイバーと共にパルプを含み、
前記セルロースナノファイバー及び前記パルプの配合比が４０〜９９００：１００である、
請求項１〜３のいずれか１項に記載のセルロース繊維の成形体。
【００１１】
（請求項５に記載の手段）
前記成形体の接触角変化率が０．１以下である、
請求項１〜４のいずれか１項に記載のセルロース繊維の成形体。
ここでいう、接触角変化率とは水を滴下した場合における当該水の接触角の変化であり、接触角変化率＝（（１分後の接触角）−（１秒後の接触角））÷（１秒後の接触角）である。
【００１２】
（請求項６に記載の手段）
セルロース繊維のスラリーをプレス及び乾燥して成形体原紙を得、この成形体原紙に撥水性樹脂を含ませてセルロース繊維の成形体を製造する方法であり、
前記セルロース繊維の一部又は全部としてセルロースナノファイバーを使用し、前記プレスに先立って前記スラリーを脱水し、
前記撥水性樹脂の含有率が１〜２０質量％となるように調整する、
ことを特徴とするセルロース繊維の成形体の製造方法。
【００１３】
（請求項７に記載の手段）
前記成形体原紙の密度が０．９５〜１．５ｇ／ｍ3となるように前記プレス及び前記乾燥を行う、
請求項６に記載のセルロース繊維の成形体の製造方法。
【００１４】
（請求項８に記載の手段）
前記成形体原紙に前記撥水性樹脂を含ませるにあたって、前記成形体原紙を撥水性樹脂に浸漬し、
前記撥水性樹脂として、ポリオレフィン系樹脂、スチレン−アクリル系樹脂、フッ素樹脂、シリコーン樹脂、ロジン及びシェラックから選択されるいずれか１種以上の樹脂を使用し、
前記浸漬後に１００〜２００℃で乾燥する、
請求項６又は請求項７に記載のセルロース繊維の成形体の製造方法。
【発明の効果】
【００１５】
本発明によると、水に濡れても強度が極端に低下することのないセルロース繊維の成形体及びその製造方法になる。
【発明を実施するための形態】
【００１６】
次に、発明を実施するための形態を説明する。なお、本実施の形態は本発明の一例である。本発明の範囲は、本実施の形態の範囲に限定されない。
【００１７】
本形態の成形体は、セルロース繊維及び撥水性樹脂を含む。セルロース繊維は、好ましくは主成分であり、より好ましくは８０質量％以上を占める。セルロース繊維は、セルロースナノファイバー又はセルロースナノファイバー及び他のセルロース繊維で構成される。他のセルロース繊維としては、例えば、パルプ、ミクロフィブリル化セルロース（ＭＦＣ）等を好適に使用することができる。ミクロフィブリル化セルロースは、セルロースナノファイバーと同じように、パルプ繊維を解繊して得ることができ、いずれも解繊繊維である。本形態の成形体は、例えば、セルロースナノファイバー等からなるセルロース繊維のスラリーを調成し、このセルロース繊維のスラリーから湿紙を形成し、この湿紙を加圧乾燥することで得ることができる。以下、詳細に説明する。
【００１８】
（セルロースナノファイバー）
セルロースナノファイバーは、セルロース繊維の水素結合点を増やし、もって成形体の強度を向上する役割を有する。加えて、セルロースナノファイバーは、成形体の表面を平滑化し、もって撥水性樹脂の含有と相まって水が成形体内に浸透するのを抑制する役割を有する。
【００１９】
セルロースナノファイバーは、原料パルプを解繊（微細化）することで得ることができる。
【００２０】
セルロースナノファイバーの原料パルプとしては、例えば、広葉樹、針葉樹等を原料とする木材パルプ、ワラ・バガス・綿・麻・じん皮繊維等を原料とする非木材パルプ、回収古紙、損紙等を原料とする古紙パルプ（ＤＩＰ）等の中から１種又は２種以上を選択して使用することができる。なお、以上の各種原料は、例えば、セルロース系パウダーなどと言われる粉砕物の状態等であってもよい。
【００２１】
ただし、不純物の混入を可及的に避けるために、セルロースナノファイバーの原料パルプとしては、木材パルプを使用するのが好ましい。木材パルプとしては、例えば、広葉樹クラフトパルプ（ＬＫＰ）、針葉樹クラフトパルプ（ＮＫＰ）等の化学パルプ、機械パルプ（ＴＭＰ）等の中から１種又は２種以上を選択して使用することができる。
【００２２】
広葉樹クラフトパルプは、広葉樹晒クラフトパルプであっても、広葉樹未晒クラフトパルプであっても、広葉樹半晒クラフトパルプであってもよい。同様に、針葉樹クラフトパルプは、針葉樹晒クラフトパルプであっても、針葉樹未晒クラフトパルプであっても、針葉樹半晒クラフトパルプであってもよい。
【００２３】
機械パルプとしては、例えば、ストーングランドパルプ（ＳＧＰ）、加圧ストーングランドパルプ（ＰＧＷ）、リファイナーグランドパルプ（ＲＧＰ）、ケミグランドパルプ（ＣＧＰ）、サーモグランドパルプ（ＴＧＰ）、グランドパルプ（ＧＰ）、サーモメカニカルパルプ（ＴＭＰ）、ケミサーモメカニカルパルプ（ＣＴＭＰ）、リファイナーメカニカルパルプ（ＲＭＰ）、漂白サーモメカニカルパルプ（ＢＴＭＰ）等の中から１種又は２種以上を選択して使用することができる。
【００２４】
原料パルプは、解繊するに先立って化学的手法によって前処理することもできる。化学的手法による前処理としては、例えば、酸による多糖の加水分解（酸処理）、酵素による多糖の加水分解（酵素処理）、アルカリによる多糖の膨潤（アルカリ処理）、酸化剤による多糖の酸化（酸化処理）、還元剤による多糖の還元（還元処理）等を例示することができる。
【００２５】
解繊に先立ってアルカリ処理すると、パルプが持つヘミセルロースやセルロースの水酸基が一部解離し、分子がアニオン化することで分子内及び分子間水素結合が弱まり、解繊におけるセルロース繊維の分散が促進される。
【００２６】
アルカリ処理に使用するアルカリとしては、例えば、水酸化ナトリウム、水酸化リチウム、水酸化カリウム、アンモニア水溶液、水酸化テトラメチルアンモニウム、水酸化テトラエチルアンモニウム、水酸化テトラブチルアンモニウム、水酸化ベンジルトリメチルアンモニウム等の有機アルカリ等を使用することができる。ただし、製造コストの観点からは、水酸化ナトリウムを使用するのが好ましい。
【００２７】
解繊に先立って酵素処理や酸処理、酸化処理を施すと、セルロースナノファイバーの保水度を低く、結晶化度を高くすることができ、かつ均質性を高くすることができる。この点、セルロースナノファイバーの保水度が低いと脱水し易くなり、セルロース繊維スラリーの脱水性が向上する。
【００２８】
原料パルプを酵素処理や酸処理、酸化処理すると、パルプが持つヘミセルロースやセルロースの非晶領域が分解される。結果、微細化処理のエネルギーを低減することができ、セルロース繊維の均一性や分散性を向上することができる。セルロース繊維の分散性は、例えば、セルロース繊維のスラリーから成形体を製造する場合において、当該成形体の均質性に資する。ただし、前処理は、セルロースナノファイバーのアスペクト比を低下させるため、過度の前処理は避けるのが好ましい。
【００２９】
原料パルプの解繊は、例えば、ビーター、高圧ホモジナイザー、高圧均質化装置等のホモジナイザー、グラインダー、摩砕機等の石臼式摩擦機、単軸混練機、多軸混練機、ニーダーリファイナー、ジェットミル等を使用して原料パルプを叩解することによって行うことができる。ただし、リファイナーやジェットミルを使用して行うのが好ましい。
【００３０】
原料パルプの解繊は、得られるセルロースナノファイバーの平均繊維径、平均繊維長、保水度、結晶化度、擬似粒度分布のピーク値、パルプ粘度、分散液のＢ型粘度が、以下に示すような所望の値又は評価となるように行うのが好ましい。
【００３１】
セルロースナノファイバーの平均繊維径（平均繊維幅。単繊維の直径平均。）は、好ましくは１０〜１００ｎｍ、より好ましくは１５〜９０ｎｍ、特に好ましくは２０〜８０ｎｍである。セルロースナノファイバーの平均繊維径が１０ｎｍを下回ると、脱水性が悪化するおそれがある。また、成形体が緻密になり過ぎ、乾燥性が悪化するおそれがある。さらに、撥水性樹脂を含ませる本形態においては、成形体が緻密になり過ぎると、撥水性樹脂がセルロース繊維間に十分に浸透しなくなり、撥水性樹脂が成形体表面から剥がれやすくなるおそれがあるという問題もある。他方、セルロースナノファイバーの平均繊維径が１００ｎｍを上回ると、水素結合点の増加効果が得られないおそれがある。
【００３２】
セルロースナノファイバーの平均繊維径は、例えば、原料パルプの選定、前処理、解繊等によって調整することができる。
【００３３】
セルロースナノファイバーの平均繊維径の測定方法は、次のとおりである。
まず、固形分濃度０．０１〜０．１質量％のセルロースナノファイバーの水分散液１００ｍｌをテフロン（登録商標）製メンブレンフィルターでろ過し、エタノール１００ｍｌで１回、ｔ−ブタノール２０ｍｌで３回溶媒置換する。次に、凍結乾燥し、オスミウムコーティングして試料とする。この試料について、構成する繊維の幅に応じて３，０００倍〜３０，０００倍のいずれかの倍率で電子顕微鏡ＳＥＭ画像による観察を行う。具体的には、観察画像に二本の対角線を引き、対角線の交点を通過する直線を任意に三本引く。さらに、この三本の直線と交錯する合計１００本の繊維の幅を目視で計測する。そして、計測値の中位径を平均繊維径とする。
【００３４】
セルロースナノファイバーの平均繊維長（単繊維の長さ）は、好ましくは０．３〜２０００μｍ、より好ましくは０．４〜２００μｍ、特に好ましくは０．５〜２０μｍである。セルロースナノファイバーの平均繊維長が０．３μｍを下回ると、成形体を製造する場合において、脱水の過程で流出する繊維の割合が多くなり、また、成形体の強度を担保することができなくなるおそれがある。他方、セルロースナノファイバーの平均繊維長が２０００μｍを上回ると、繊維同士が絡み易くなる。結果、成形体を製造する時点で繊維同士の絡みによる強固な凝集が局所的に発生し、局所的に撥水性樹脂が浸透しない、又は局所的に撥水性樹脂が剥がれやすくなるという問題が発生するおそれがある。また、成形体の表面性が悪化するおそれがある。表面性の悪化は、水の浸透を抑えるという点で好ましくない。
【００３５】
セルロースナノファイバーの平均繊維長は、例えば、原料パルプの選定、前処理、解繊等によって調整することができる。
【００３６】
セルロースナノファイバーの平均繊維長の測定方法は、平均繊維径の場合と同様にして、各繊維の長さを目視で計測する。計測値の中位長を平均繊維長とする。
【００３７】
セルロースナノファイバーの保水度は、例えば９０〜６００％、好ましくは２００〜５００％、より好ましくは２４０〜４６０％である。セルロースナノファイバーの保水度が９０％を下回ると、セルロースナノファイバーの分散性が悪化し、他の繊維、例えばパルプと均一に混合することができなくなるおそれがある。他方、セルロースナノファイバーの保水度が６００％を上回ると、セルロースナノファイバー自体の保水力が高くなり、セルロース繊維スラリーの脱水性が悪化するおそれがある。
【００３８】
セルロースナノファイバーの保水度は、例えば、原料パルプの選定、前処理、解繊等によって調整することができる。
【００３９】
セルロースナノファイバーの保水度は、ＪＡＰＡＮ  ＴＡＰＰＩ  Ｎｏ．２６（２０００）に準拠して測定した値である。
【００４０】
セルロースナノファイバー結晶化度は、好ましくは４５〜９０％、より好ましくは５５〜８８％、特に好ましくは６０〜８６％である。セルロースナノファイバーの結晶化度が以上の範囲内であれば、成形体の強度を確実に担保することができる。
【００４１】
結晶化度は、例えば、原料パルプの選定、前処理、解繊等で任意に調整することができる。
【００４２】
セルロースナノファイバーの結晶化度は、ＪＩＳ  Ｋ  ０１３１に準拠して測定した値である。
【００４３】
セルロースナノファイバーの擬似粒度分布曲線におけるピーク値は、１つのピークであるのが好ましい。１つのピークである場合、セルロースナノファイバーは、繊維長及び繊維径の均一性が高く、セルロース繊維スラリーの脱水性に優れる。
【００４４】
セルロースナノファイバーのピーク値は、例えば１〜１００μｍ、好ましくは３〜８０μｍ、より好ましくは５〜６０μｍである。
【００４５】
セルロースナノファイバーのピーク値は、例えば、原料パルプの選定、前処理、解繊等によって調整することができる。
【００４６】
セルロースナノファイバーのピーク値は、ＩＳＯ−１３３２０（２００９）に準拠して測定した値である。より詳細には、まず、粒度分布測定装置を使用してセルロースナノファイバーの水分散液の体積基準粒度分布を調べる。次に、この分布からセルロースナノファイバーの中位径を測定する。この中位径をピーク値とする。
【００４７】
セルロースナノファイバーのパルプ粘度は、好ましくは１〜１０ｃｐｓ、より好ましくは１〜９ｃｐｓ、特に好ましくは１〜８ｃｐｓである。パルプ粘度は、セルロースを銅エチレンジアミン液に溶解させた後の溶解液の粘度であり、パルプ粘度が大きいほどセルロースの重合度が大きいことを示している。パルプ粘度が以上の範囲内であれば、スラリーに脱水性を付与しつつ、成形体としたときの機械的物性を保持できる。
【００４８】
セルロースナノファイバーのパルプ粘度は、ＴＡＰＰＩ  Ｔ  ２３０に準拠して測定した値である。
【００４９】
解繊して得られたセルロースナノファイバーは、必要により、他のセルロース繊維と混合するに先立って水系媒体中に分散して分散液としておくことができる。水系媒体は、全量が水であるのが特に好ましい（水溶液）。ただし、水系媒体は、一部が水と相溶性を有する他の液体であってもよい。他の液体としては、例えば、炭素数３以下の低級アルコール類等を使用することができる。
【００５０】
セルロースナノファイバーの分散液（濃度１％）のＢ型粘度は、好ましくは１０〜４０００ｃｐｓ、より好ましくは８０〜３０００ｃｐｓ、特に好ましくは１００〜２０００ｃｐｓである。分散液のＢ型粘度を以上の範囲内にすると、他のセルロース繊維との混合が容易になり、また、セルロース繊維スラリーの脱水性が向上する。
【００５１】
セルロースナノファイバーの分散液のＢ型粘度（固形分濃度１％）は、ＪＩＳ−Ｚ８８０３（２０１１）の「液体の粘度測定方法」に準拠して測定した値である。Ｂ型粘度は分散液を攪拌したときの抵抗トルクであり、高いほど攪拌に必要なエネルギーが多くなることを意味する。
【００５２】
セルロース繊維中におけるセルロースナノファイバーの含有率は、好ましくは３０〜９９質量％、より好ましくは４０〜９５質量％、特に好ましくは５０〜９０質量％である。セルロースナノファイバーの含有率が３０質量％を下回ると、十分な強度が得られないおそれがある。他方、セルロースナノファイバーの含有率が９９質量％を超えると、成形体を製造する時点で、原料となる水分散体から水を除去するためのコストが多大にかかり、結果として膨大なコストがかかるおそれがある。
【００５３】
（パルプ）
パルプは、セルロース繊維スラリーの脱水性を大幅に向上する役割を有する。また、パルプは、成形体の強度を向上する役割も有する。
【００５４】
ただし、パルプは、含有率を所定の範囲内（後述）とするのが好ましく、保水度比（セルロース繊維スラリーの保水度をセルロースナノファイバーの保水度で除した値）及びセルロース繊維スラリーの自重脱水性が所定の範囲内（後述）になるように含ませるのがより好ましい。このような限定を加えることで、セルロース繊維スラリーから成形体を製造した場合において、当該成形体の強度が担保される。なお、保水度比及び自重脱水性の詳細については、後述する。
【００５５】
セルロース繊維中におけるパルプの含有率は、好ましくは１〜７０質量％、より好ましくは５〜６０質量％、特に好ましくは１０〜５０質量％である。パルプの含有率が１質量％を下回ると、セルロース繊維スラリーの脱水性が十分に向上しないおそれがある。他方、パルプの含有率が５０質量％を上回ると、結果的にセルロースナノファイバーの含有率が減るため、成形体の強度が担保されないおそれがある。
【００５６】
パルプとしては、セルロースナノファイバーの原料パルプと同様のものを使用することができ、セルロースナノファイバーの原料パルプと同じものを使用するのが好ましい。パルプとしてセルロースナノファイバーの原料パルプと同じものを使用すると、セルロース繊維の親和性が向上し、結果、セルロース繊維スラリーや成形体の均質性が向上する。
【００５７】
また、パルプとしては、リグニンを含有するパルプを使用するのが好ましく、機械パルプを使用するのがより好ましく、ＢＴＭＰを使用するのが特に好ましい。これらのパルプを使用すると、セルロース繊維スラリーの脱水性がより向上する。
【００５８】
パルプの平均繊維径（平均繊維幅。単繊維の直径平均。）は、好ましくは１０〜１００μｍ、より好ましくは１０〜８０μｍ、特に好ましくは１０〜６０μｍである。パルプの平均繊維径が以上の範囲内であれば、パルプの含有率を前述した範囲内とすることで、セルロース繊維スラリーの脱水性がより向上する。
【００５９】
パルプの平均繊維径は、例えば、原料パルプの選定、軽い解繊等によって調整することができる。
【００６０】
パルプの平均繊維径の測定方法は、次のとおりである。
まず、固形分濃度０．０１〜０．１質量％のパルプの水分散液１００ｍｌをテフロン（登録商標）製メンブレンフィルターでろ過し、エタノール１００ｍｌで１回、ｔ−ブタノール２０ｍｌで３回溶媒置換する。次に、凍結乾燥し、オスミウムコーティングして試料とする。この試料について、構成する繊維の幅に応じて１００倍〜１０００倍のいずれかの倍率で電子顕微鏡ＳＥＭ画像による観察を行う。具体的には、観察画像に二本の対角線を引き、対角線の交点を通過する直線を任意に三本引く。さらに、この三本の直線と交錯する合計１００本の繊維の幅を目視で計測する。そして、計測値の中位径を平均繊維径とする。
【００６１】
パルプのフリーネスは、好ましくは１０〜８００ｍｌ、より好ましくは３５０〜７８０ｍｌ、特に好ましくは４００〜７５０ｍｌである。パルプのフリーネスが７５０ｍｌを上回ると、セルロース繊維スラリーの脱水性は向上できるものの、成形体とした際に表面に凹凸ができ易くなり、また、繊維が剛直になってセルロースナノファイバーと一体化せず、密度が向上しないおそれがある。他方、パルプのフリーネスが４００ｍｌを下回ると、セルロース繊維スラリーの脱水性が十分に向上しないおそれがあり、また、パルプ繊維自体の剛直性が低下し、成形体を支持する繊維として機能しなくなるおそれがある。
【００６２】
パルプのフリーネスは、ＪＩＳ  Ｐ８１２１−２（２０１２）に準拠して測定した値である。
【００６３】
（ミクロフィブリル化セルロース）
ミクロフィブリル化セルロースは、脱水性を担保しつつ、水素結合点を増加し、成形体の引張弾性率を向上させる役割を有する。
【００６４】
ミクロフィブリル化セルロースは、セルロースナノファイバーよりも平均繊維径の太い繊維を意味する。具体的には、例えば０．１〜１０μｍ、好ましくは０．３〜５μｍ、より好ましくは０．５〜２μｍである。
【００６５】
ミクロフィブリル化セルロースの平均繊維径が０．１μｍを下回ると、セルロースナノファイバーであるのと変わらなくなり、強度（特に曲げ弾性率）増加効果が十分に得られなくなる。また、解繊時間が長くなり、大きなエネルギーが必要になる。さらに、セルロース繊維スラリーの脱水性が悪化する。脱水性が悪化すると、セルロース繊維スラリーから成形体を製造する場合において、成形体の乾燥に大きなエネルギーが必要になり、乾燥に大きなエネルギーをかけるとミクロフィブリル化セルロースが熱劣化して、強度が低下するおそれがある。他方、ミクロフィブリル化セルロースの平均繊維径が１０μｍを上回ると、分散性に劣る傾向があり、パルプやセルロースナノファイバーとの混合が困難になるおそれがある。
【００６６】
ミクロフィブリル化セルロースは、原料パルプを解繊（微細化）することで得ることができる。原料パルプとしては、セルロースナノファイバーと同じものを使用することができ、セルロースナノファイバーと同じものを使用するのが好ましい。
【００６７】
また、ミクロフィブリル化セルロースの原料パルプは、セルロースナノファイバーの場合と同様の方法で前処理や解繊をすることができる。ただし、解繊の程度は異なり、例えば、平均繊維径が０．１μｍ以上に留まる範囲で行う必要がある。以下、セルロースナノファイバーの場合と異なる点を中心に説明する。
【００６８】
ミクロフィブリル化セルロースの平均繊維長（単繊維の長さの平均）は、例えば０．０１〜１ｍｍ、好ましくは０．０３〜０．７ｍｍ、より好ましくは０．０５〜０．５ｍｍである。平均繊維長が０．０１ｍｍ未満であると、繊維同士の三次元ネットワークを形成できず、補強効果が低下するおそれがある。
【００６９】
平均繊維長は、例えば、原料パルプの選定、前処理、解繊等で任意に調整可能である。
【００７０】
ミクロフィブリル化セルロースの繊維長は、０．２ｍｍ以下の割合が６０％以上であるのが好ましく、７０％以上であるのがより好ましく、７５％以上であるのが特に好ましい。当該割合が６０％未満であると、十分な補強効果を得られない可能性がある。他方、ミクロフィブリル化セルロースの繊維長は、０．２ｍｍ以下の割合の上限がなく、全て０．２ｍｍ以下であっても良い。
【００７１】
ミクロフィブリル化セルロースのアスペクト比は、セルロース繊維スラリーから成形体を製造する場合において、当該成形体の延性をある程度保持しつつ強度を向上させる必要がある場合においては、１〜１００００であるのが好ましく、５〜５０００であるのがより好ましい。
【００７２】
なお、アスペクト比とは、平均繊維長を平均繊維幅で除した値である。アスペクト比が大きいほどパルプ中において引っかかりが生じる箇所が多くなるため補強効果が上がるが、他方で引っかかりが多い分成形体の延性が低下するものと考えられる。
【００７３】
ミクロフィブリル化セルロースのフィブリル化率は、０．５％以上であるのが好ましく、１．０％以上であるのがより好ましく、１．５％以上であるのが特に好ましい。また、フィブリル化率は、１０％以下であるのが好ましく、９％以下であるのがより好ましく、８％以下であるのが特に好ましい。フィブリル化率が１０％を超えると、水との接触面積が広くなり過ぎるため、たとえ平均繊維幅が０．１μｍ以上に留まる範囲で解繊できたとしても、脱水が困難になる可能性がある。他方、フィブリル化率が０．５％未満では、フィブリル同士の水素結合が少なく、強硬な三次元ネットワークを形成することができなくなるおそれがある。
【００７４】
ミクロフィブリル化セルロースの結晶化度は、４５％以上であるのが好ましく、５５％以上であるのがより好ましく、６０％以上であるのが特に好ましい。結晶化度が４５％未満であると、パルプやセルロースナノファイバーとの混合性は向上するものの、繊維自体の強度が低下するため、強度を担保することができなくなるおそれがある。他方、ミクロフィブリル化セルロースの結晶化度は、９０％以下であるのが好ましく、８８％以下であるのがより好ましく、８８％以下であるのが特に好ましい。結晶化度が９０％を超えると、分子内の強固な水素結合割合が多くなり繊維自体が剛直となるため、パルプとの水素結合点が十分に増加せず、セルロース繊維スラリーから成形体を製造する場合において、当該成形体の強度が十分に向上しないおそれがある。
【００７５】
ミクロフィブリル化セルロースの結晶化度は、例えば、原料パルプの選定、前処理、微細化処理で任意に調整可能である。
【００７６】
ミクロフィブリル化セルロースのパルプ粘度は、１ｃｐｓ以上であるのが好ましく、２ｃｐｓ以上であるのがより好ましい。パルプ粘度が１ｃｐｓ未満であると、ミクロフィブリル化セルロースの凝集を十分に抑制することができないおそれがある。
【００７７】
ミクロフィブリル化セルロースのフリーネスは、２００ｃｃ以下が好ましく、１５０ｃｃ以下がより好ましく、１００ｃｃ以下が特に好ましい。ミクロフィブリル化セルロースのフリーネスが２００ｃｃを超えるとミクロフィブリル化セルロースの平均繊維径が１０μｍを超え、強度に関する効果が十分に得られないおそれがある。
【００７８】
ミクロフィブリル化セルロースの保水度は、５００％以下であるのが好ましく、４５００％以下であるのがより好ましく、４００％以下であるのが特に好ましい。ミクロフィブリル化セルロースの保水度が５００％を超えると、脱水性が劣る傾向にあり、また、凝集する可能性がある。
【００７９】
ミクロフィブリル化セルロースの保水度は、例えば、原料パルプの選定、前処理、解繊等で任意に調整可能である。
【００８０】
セルロース繊維中におけるミクロフィブリル化セルロースの含有率は、好ましくは１〜９０質量％、より好ましくは５〜８０質量％、特に好ましくは１０〜５０質量％である。ミクロフィブリル化セルロースの含有率が１質量％を下回ると、十分な補強効果が得られないおそれがある。他方、ミクロフィブリル化セルロースの含有率が９０質量％を超えると、相対的にパルプやセルロースナノファイバーの含有率が減ることになり、パルプやセルロースナノファイバーを含有することによる効果が得られないおそれがある。
【００８１】
ミクロフィブリル化セルロースの各種物性の測定方法は、特にこれに反する記載のない限り、セルロースナノファイバーやパルプの場合と同様である。
【００８２】
（撥水性樹脂）
撥水性樹脂とは、成形体の内部に水分が浸透するのを抑止する樹脂をいう。セルロース繊維としてセルロースナノファイバーを含む場合は、湿潤紙力剤を使用して成形体（原紙）を耐水化処理しても成形体が水に濡れると当該成形体の強度が極端に低下する。しかしながら、撥水性樹脂を使用して成形体の内部に水分が浸透するのを抑止すると、当該成形体の強度が極端に低下するおそれがなくなる。
【００８３】
撥水性樹脂としては、成形体原紙との親和性や成形体原紙の表面に撥水性皮膜を形成できるという観点から、撥水性を有する樹脂を、例えば、水系エマルジョンとして使用するのが好ましい。より好適には、撥水性樹脂として、ポリオレフィン系樹脂、スチレン−アクリル系樹脂、フッ素樹脂、シリコーン樹脂、ロジン及びシェラックから選択されるいずれか１種以上の樹脂を使用するのが好ましく、スチレン−アクリル系樹脂及びシェラックの少なくともいずれか一方を使用するのがより好ましい。
【００８４】
また、撥水性樹脂としては、より上位概念的には、長鎖の炭化水素（例えば、ポリオレフィン系樹脂、スチレン−アクリル系樹脂、フッ素樹脂が該当する。）、又はシロキサン構造（例えば、シリコーン樹脂が該当する。)、又は炭化水素による多環構造（例えば、ロジン及びシェラックが該当する。)を主要な骨格として有する化合物が好適である。
【００８５】
撥水性樹脂の含有率は、１〜２０質量％であるのが好ましく、２〜１８質量％であるのがより好ましく、５〜１５質量％であるのが特に好ましい。撥水性樹脂の含有率が１質量％を下回ると、成形体の強度低下抑止効果が得られないおそれがある。他方、撥水性樹脂の含有率が２０質量％を上回っても、撥水性樹脂の存在自体によってセルロース繊維の一体性が阻害され、かえって成形体の強度が低下するおそれがある。
【００８６】
本形態において撥水性樹脂の含有率は、成形体の全量（絶乾質量基準）に対する撥水性樹脂の割合（質量基準）を意味する。
【００８７】
撥水性樹脂の含有量は、成形体を水に１時間浸漬した後の含水率が１０％以下になる量とするのが好ましく、９％以下になる量とするのがより好ましく、８％以下になる量とするのが特に好ましい。ここで、上記含水率は、（（成形体を水に１時間浸漬後した後の質量−成形体の絶乾質量）／成形体の絶乾質量）×１００である。
【００８８】
（成形体の製造方法）
成形体を製造するにあたっては、まず、微細（解繊）繊維（セルロースナノファイバー、又はミクロフィブリル化セルロース及びセルロースナノファイバー）やパルプ等を所定の割合で混合し、好ましくはセルロースナノファイバー及びパルプの配合比（質量基準）が４０〜９９００：１００となるように混合し、もってセルロース繊維のスラリーを調成する（スラリー調成工程）。微細繊維及びパルプは、それぞれを分散液の状態で混合することもできる。
【００８９】
微細繊維及びパルプの混合に際しては、水等の媒体を加える等して、セルロース繊維のスラリー中におけるセルロース繊維の固形分濃度を調節すると好適である。セルロース繊維の固形分濃度は、好ましくは１〜１５質量％、より好ましくは１〜７質量％、特に好ましくは１〜５質量％である。セルロース繊維の固形分濃度が１質量％を下回ると、流動性が高く、脱水工程においてセルロース繊維が流出してしまうおそれが高くなる。他方、セルロース繊維の固形分濃度が１５質量％を上回ると、流動性が著しく低下し、加工性が悪化するため、厚みのむらが発生し易くなり、均質な成形体を得ることが困難になるおそれがある。
【００９０】
水等の媒体（水系媒体）は、全量が水であるのが好ましい。ただし、水系媒体は、一部が水と相溶性を有する他の液体であってもよい。他の液体としては、例えば、炭素数３以下の低級アルコール類や、炭素数５以下のケトン類等を使用することができる。
【００９１】
セルロース繊維のスラリーは、パルプの含有率を適宜調節することで、保水度比が０．５０〜０．９９となるようにするのが好ましく、０．５５〜０．９８となるようにするのがより好ましく、０．６０〜０．９７となるようにするのが特に好ましい。
【００９２】
以上に加えて、セルロース繊維のスラリーは、パルプの種類や含有率を適宜調節することで、自重脱水性が１．１〜３．０となるようにするのが好ましく、１．２〜２．０となるようにするのがより好ましく、１．３〜１．８となるようにするのが特に好ましい。
【００９３】
セルロース繊維スラリーの保水度比を０．５０以上に、また、自重脱水性を３．０以下にすることで、最終的に得られる成形体（最終製品）の強度を担保することができる。
【００９４】
セルロース繊維スラリーの保水度は、以下の方法によって測定した値である。
まず、セルロース繊維のスラリー（濃度２質量％）を遠心分離機（条件：３０００Ｇ、１５分）によって脱水し、得られた脱水物の質量を測定する。次に、当該脱水物を完全に乾燥し、得られた乾燥物の質量を測定する。そして、保水度（％）＝（脱水物の質量−乾燥物の質量）／セルロース繊維スラリーの質量×１００とする。
【００９５】
保水度は一定の遠心力をかけた後にスラリーに残存する水量のことであり、保水度が低いほど脱水性が良好であることを示す。また、保水度比が低いほど、元々のセルロースナノファイバースラリーから保水度が減少したことを示し、脱水性が増加したことを示す。
【００９６】
一方、セルロース繊維スラリーの自重脱水性は、以下の方法によって測定した値である。
セルロース繊維のスラリーを吸水基材の上の金網（３００メッシュ、幅１０ｃｍ×長さ１０ｃｍ×厚さ２ｍｍ）に塗工し、２分間放置する。そして、自重脱水性＝２分間放置後の固形分濃度／塗工前の固形分濃度とする。
【００９７】
セルロース繊維のスラリーには、必要により、例えば、酸化防止剤、腐食防止剤、光安定剤、紫外線吸収剤、耐熱安定剤、分散剤、消泡剤、スライムコントロール剤、防腐剤等の添加剤を添加することができる。
【００９８】
以上のようにして得たスラリーは、適宜、湿紙形成、脱水及び加圧（プレス）乾燥等することで成形体原紙を得る。プレスに先立ってスラリーを脱水することで、特にセルロースナノファイバーの流出を可及的に減らすことができる。
【００９９】
プレスにおいて湿紙を十分にプレスすることで、成形体原紙を高密度化することができ、また、成形体原紙の表面性を向上させることができる。湿紙の乾燥には、例えば、ヤンキードライヤ、シリンダードライヤ、スルードライヤ、オーブン等の乾燥装置を使用することができる。
【０１００】
乾燥の後、例えば、マシンカレンダーやスーパーカレンダー等を使用して更に高強度化することもできる。
【０１０１】
成形体原紙の密度は、好ましくは０．９５〜１．５０ｇ／ｃｍ3、より好ましくは１．００〜１．４５ｇ／ｃｍ3、特に好ましくは１．００〜１．４０ｇ／ｃｍ3である。成形体の密度が０．９５ｇ／ｃｍ3を下回ると、強度が十分なものにならないおそれがある。他方、成形体の密度が１．５０ｇ／ｃｍ3を上回ると、撥水性樹脂の含有率を十分なものとすることができなくなるおそれがある。また、軽量という特性が失われるため好ましくない。
【０１０２】
スラリーから成形体原紙を製造する方法としては、例えば、特開２０１８−６２７２７号公報（セルロースナノファイバー成形体）に記載の方法によることができる。なお、湿紙の形成方法等について、上記したのは好適な例であり、本形態の製造方法をこれに限定する趣旨ではない。
【０１０３】
本形態の成形体は、以上の成形体に撥水性樹脂を含ませたものであってもよい。撥水性樹脂を含ませる方法としては、特に限定されず、例えば、含浸法、サイズプレス法、ゲートロール法、バーコーター法、カレンダー法、スプレー法等の各種公知の方法を適用できる。また、成形体に撥水性樹脂を塗工する方法（塗工形態）においては、例えば、サイズプレス、ゲートロールコータ、プレメタリングサイズプレス、カーテンコータ、スプレーコータ等のコータ（塗工機）を使用して塗布することができる。また、成形体を撥水性樹脂（溶液）に浸漬する方法（浸漬形態）としては、成形体を撥水性樹脂（溶液）で満たされたゾーンにドブ漬けにしてから乾燥させる方法等を採用することができる。ただし、必要により、セルロース繊維のスラリーに撥水性樹脂を添加して混合する方法（混合形態）等も考えることができる。
【０１０４】
塗工形態又は浸漬形態を採用した場合は、必要により余分な撥水性樹脂を成形体原紙からふき取ったうえで、再度乾燥すると好適である。この乾燥は、成形体原紙を製造する際に使用する乾燥装置と同様の装置によって行うことができる。この乾燥は、例えば、１００〜２００℃で０．１〜５時間行うと好適である。
【０１０５】
（成形体）
以上のようにして得られた成形体は、密度が、好ましくは０．９５〜１．５０ｇ／ｍ3、より好ましくは１．００〜１．４５ｇ／ｍ3、特に好ましくは１．００〜１．４０ｇ／ｍ3である。成形体の密度が０．９５ｇ／ｍ3を下回ると、水素結合点の減少を原因として強度が不十分であるとされるおそれがある。また、成形体の密度が１．５０ｇ／ｍ3を上回ると、撥水性樹脂を含ませる本形態においては、成形体が緻密になり過ぎることにより、撥水性樹脂がセルロース繊維間に十分に浸透しなくなり、撥水性樹脂が成形体表面から剥がれやすくなるおそれがある。なお、成形体の密度は、ＪＩＳ−Ｐ−８１１８：１９９８に準拠して測定した値である。
【０１０６】
成形体の厚さは、好ましくは１μｍ以上、より好ましくは４０μｍ以上、特に好ましくは８０μｍ以上である。成形体の厚さが１μｍを下回ると、撥水性樹脂を含ませる段階において、一時的な成形体の強度低下によりシートが破断するおそれがある。
【０１０７】
成形体の引張破壊ひずみは、１０％以下が好ましく、５％以下がより好ましく、４％以下が特に好ましく、３％以下が最も好ましい。引張破壊ひずみが上記上限を超えると、ひずみが大きく用途が限られることがある。他方、成形体の引張破壊ひずみは、０％が最もよいが、例えば、１〜３％であっても許容される。なお、成形体の引張破壊ひずみは、ＪＩＳ  Ｋ７１２７：１９９９に準拠し、温度２３℃の環境下、試験片をＪＩＳ−Ｋ６２５１で定める引張２号型ダンベル状とし、試験速度を１０ｍｍ／分として測定した値である。
【０１０８】
成形体の接触角変化率は、好ましくは０．１５以下、より好ましくは０．１３以下、特に好ましくは０．１０以下である。この点、水を吸収し易い成形体においては接触角変化率が大きくなる。したがって、接触角変化率が０．１５を上回ると、水との接触により容易に水が成形体内部に浸透することから、成形体の強度が極端に低下し、要求される物性を維持できなくなるおそれがある。なお、接触角変化率とは水を滴下した場合における当該水の接触角の変化であり、接触角変化率＝（（１分後の接触角）−（１秒後の接触角））÷（１秒後の接触角）である。また、接触角とは、静止液体（水）の自由表面が固体壁（成形体）に接する場所で、液面と固体面とのなす角（液の内部にある角をとる）を意味する。
【０１０９】
接触角は、ＪＩＳ  Ｒ３２５７：１９９９に準拠し、温度２３℃、湿度５０％、滴下量２μＬの条件で、静滴法により行った。水を滴下して１秒後と、１分後の接触角を測定した。
【実施例】
【０１１０】
次に、本発明の実施例について説明する。
まず、原料パルプ（ＬＢＫＰ：水分９８質量％）をリファイナーで予備叩解し、これを高圧ホモジナイザーで解繊（微細化）し、ＣＮＦのスラリー（水分散液：濃度２．０質量％）を得た。なお、リファイナーでの処理及び高圧ホモジナイザーでの処理は、いずれも複数回の循環処理とした。得られたＣＮＦの物性は、平均繊維径３０ｎｍ、保水度３４８％、結晶化度７５％であった。得られたＣＮＦのスラリーは、パルプ（ＬＢＫＰ：水分９８質量％、平均繊維径２０μｍ、フリーネス５５７ｍｌ）と固形分換算で配合質量比が４００：１００になるよう混合し、固形分濃度２．０質量％のスラリーを調製した。
【０１１１】
次に、得られたスラリーから湿紙を作製し、この湿紙を加圧脱水、加圧（プレス）乾燥して厚さ３００μｍの成形体原紙を得た。この成形体原紙を得るにあたっては、特願２０１８−０５４２４４の方法に準拠した。加圧脱水は、２５℃、２ＭＰａで５分間行った。また、加圧乾燥は、１２０℃、２ＭＰａで５分間行った。得られた成形体原紙の密度は、１．３ｇ／ｍ3であった。
【０１１２】
得られた成形体原紙は、撥水性樹脂の溶液に常温で１時間浸漬し、更に１０５℃で１時間乾燥してセルロース繊維の成形体を得た。撥水性樹脂としては、表１に記載のものを使用した。なお、天然系樹脂（シェラック）としては、株式会社舞昆のこうはら製のアルコートＴＥＣ２０を使用した。また、スチレン−アクリル系樹脂としては、サカタインクス株式会社製のブライトーンＦＣ−３０６３を使用した。さらに、湿潤紙力剤としては、星光ＰＭＣ株式会社製のＷＳ４０２４を使用した。
【０１１３】
また、ＣＮＦ成形体をライナー紙（２８０ｇ／ｍ2、厚さ３２０μｍ、密度０．８８ｇ／ｃｍ3）に置換えて、上記と同様の撥水性樹脂による処理を行った。
【０１１４】
【表１】
2020180395.tif 000002
【０１１５】
得られた成形体について、耐水性を評価するために、浸水後の含水率と、浸水前後の引張弾性率及び引張強度の比とを調べた。結果は表１に示した。なお、引張弾性率及び引張強度の測定方法は、次のとおりである。
【０１１６】
引張弾性率は、ＪＩＳ  Ｋ７１２７：１９９９に準拠して測定した。試験片（成形体）は、ＪＩＳ−Ｋ６２５１で定める引張２号型ダンベル状とした。試験速度は、１０ｍｍ／分とした。また、温度２３℃、湿度５０％の環境下で測定した。
【０１１７】
引張強度は、ＪＩＳ  Ｋ７１２７：１９９９に準拠して測定した。試験片（成形体）は、ＪＩＳ−Ｋ６２５１で定める引張２号型ダンベル状とした。試験速度は、１０ｍｍ／分とした。また、温度２３℃、湿度５０％の環境下で測定した。
【０１１８】
接触角は、ＪＩＳ  Ｒ３２５７：１９９９に準拠し、温度２３℃、湿度５０％、滴下量２μＬの条件で、静滴法により行った。水を滴下して１秒後と、１分後の接触角を測定した。
【０１１９】
（考察）
撥水性樹脂で処理していない成形体（成形体原紙）では（試験例１〜３、試験例１０〜１２）、浸水０．５時間以上で含水率が７８％に増加し、引張弾性率及び引張強度が１／１０程度にまで減少した。一方、撥水性樹脂で処理した成形体では（試験例４〜９）、浸水１時間でも含水率５％以下を保ち、引張弾性率及び引張強度は浸水前とほぼ同等であった。以上のことから、撥水性樹脂を含むと、水に濡れても強度が極端に低下することのないセルロース繊維の成形体になることが分かる。
【０１２０】
また、ライナー紙を使用した場合でも（試験例１３〜２４）、撥水性樹脂での処理によって一定の引張弾性率、引張強度を維持できるものの、ＣＮＦ成形体を使用した場合と比較して、浸水前後の引張弾性率及び引張強度の比が低いことがわかる。
【産業上の利用可能性】
【０１２１】
本発明は、セルロース繊維の成形体及びその製造方法として利用可能である。